(57)【要約】【課題】口腔内に装着される歯科用金属は、機能面においてこれまで十分効果が得られるものの審美面においては劣る材料がほとんどであった。近年において審美的材料としてレジン材料が使われているが吸水性があるためレジン材の着色性が間題となる。さらにポーセレン材料は、吸水性はないが機械的に堅くもろい性質がある。そこで、本発明は歯科金属材料の物性的に優れた点はそのままに、金属表面を個々の歯の色に合わせて白くコーティングすることで審美面においても弱点とはなり得ない歯科金属材料を考案した。従来から使用されている歯科矯正装置に限らず口腔内に装着される歯科用金属材料において審美的に優れず，それによって患者から審美的な改善が要求された。【解決手段】歯科用金属材料に対し白くコーティングすることで金属色を隠し、金属の機能面はそのままに多重積層被膜形成によって審美的にも優れた歯科金属材料を作り出すことができる。【選択図】　図１２
2004057526.tif 000002
【特許請求の範囲】
【請求項１】
歯冠充填材，歯冠補綴物，入れ歯のクラスプやレスト，歯科矯正器材等の口腔内に装着される歯科部材において，該歯科部材の本体を金属材料で構成するとともに，この本体が口腔内に露出する部位に適当な色調となるように選択された金属あるいは金属化合物をプラズマコーティングすることを特徴とする歯科部材。
【請求項２】
プラズマコーティング層の厚さを０．２から５マイクロメートルとすることを特徴とする請求項１の歯科部材。
【請求項３】
本体の一部表面にプラズマコーティングする金属あるいは金属化合物材料を少なくとも２種類としたことを特徴とする請求項１記載の歯科部材。
【請求項４】
プラズマコーティングされた１種類の金属あるいは金属化合物表面に，その一部の表面に更に他の種類の金属あるいは金属化合物がプラズマコートされていることを特徴とする請求項３記載の歯科部材
【請求項５】
歯の実質欠損部を補填する歯科部材の製造方法であって，欠損部に対応した型より作成された模型を元に金属材料で本体部を復元し，歯の実質欠損部に対して本体部を修正し，本体の口腔内に露出する部分を金属あるいは金属化合物材料でプラズマコーティングすることを特徴とする歯科部材の製造方法
【請求項６】
歯の実質欠損部を補填する歯科部材の製造方法であって，欠損部に対応した型より作成された模型を元に金属材料で本体部を復元し，歯の実質欠損部に対して本体部を修正し，本体の口腔内に露出する部分を金属あるいは金属化合物材料でプラズマコーティングすることを特徴とする請求項３記載の歯科部材の製造方法
【発明の詳細な説明】
【０００１】
【発明の属する技術分野】
本発明は，歯科に係る口腔内に装着される歯冠充填材，歯冠補綴物，入れ歯のクラスプやレスト，歯科矯正器材等の口腔内に装着される歯科部材において，該歯科部材の本体を金属材料で構成するとともに，この本体が口腔内に露出する部位に適当な色調となるように選択された金属あるいは金属化合物をプラズマコーティングすることを特徴とする歯科部材。
【０００２】
【従来の技術】
口腔内に装着される歯科部材には，金属，歯科用レジンとポーセレンである。その中で歯科用金属は、機能面においてこれまで十分効果が得られるものの審美面においては歯科用レジン材や歯科用ポーセレン材に劣る材料がほとんどであった。近年において審美的材料としてレジン材料が使われているが吸水性があるためレジン材の着色性や耐摩耗性が間題となる。さらにポーセレン材料は、吸水性はないが機械的に硬く脆い性質がある。近年において歯科医院を受診する患者の多くが安価で審美的にも機能的にも優れた歯科材料に対する欲求が高まってきた。これらのことを解消するために、審美的には優れていない金属に歯の色調に合わせてコーティングすることによって審美的にも機能的にも優れた歯科材料を患者に提供することは有益と考える。
【０００３】
歯科材料の審美材料において硬質レジンやポーセレンを接着あるいは焼き付けを行ってきた。これらの方法は、これまで治療する上で十分満足のいく歯科材料であったが、臨床歯科医師からはさらに容易に安価で審美的に十分満足のいく装置が要求されていた。しかるに、歯科審美材料の硬質レジンの吸水面において若干の進歩が認められる。しかし、ポーセレン材料についてはほとんど改良がなされていない。要するに、これまでは硬質レジンにおいては吸水性をいかに減らすかに着目され、ポーセレンにおいてはヒトの歯の色調にいかに合わすかに力点が置かれた。しかし、これらの工夫も所詮は材料の欠点を完全に補うまでには至っていない。また、ポーセレン材料において、日本国において歯科保険治療対象外診療となるため高価な治療となり、ごく一部の患者がこの治療を受けているにとどまっている。
【０００４】
【発明が解決しようとする課題】
歯科用金属に個々の患者の歯の色に合わせてプラズマコーティングすることで審美的に劣るが物性においてこれまでのどの歯科部材より勝る歯科金属材料に，重積層製膜することによる審美的なコーティングを行うことは患者にとって有益で、これによって審美的にも物理性においてもかなりの効果が期待できる。従って，母材金属の表面状態の視覚効果と被膜の色彩効果との重畳効果としてポーセレン焼き付けやレジン接着では得られない高度の色調機能を奏することができる。
【０００５】
【課題を解決するための手段】
歯科治療で口腔内に装着される部材のうち歯冠充填材，歯冠補綴物，入れ歯のクラスプやレスト，歯科矯正器材等は，該歯科部材の本体を金属材料で構成される。この本体の口腔内に露出する部位に個々の歯の色調に合わせるように選択された金属あるいは金属化合物をプラズマコーティングすることで審議的に解決を図る。
【０００６】
プラズマコーティングは，歯科用金属部材の色を隠すため厚さを０．２から５マイクロメートルとし，一定期間口腔内の環境でも十分耐えうる被膜厚さでコートされたことで審美的な解決を図る。
【０００７】
歯科用金属部材に対し，本体の口腔内露出部の表面にプラズマコーティングする金属あるいは金属化合物材料を少なくとも２種類以上として製膜を施し，より自然な歯の色に近づけることで審美的に解決を図る。
【０００８】
歯科用金属部材にプラズマコーティングされた１種類の金属あるいは金属化合物表面に，その一部の表面に更に他の種類の金属あるいは金属化合物がプラズマコートされることで個々の患者の歯冠色を再現し，より自然な歯の色に近づけることで審美的に解決を図る。
【０００９】
【発明の実施の形態】
図９は，本発明の第１実施例を示すもので，歯科用矯正装置の側面図である。
矯正歯科材料のブラケット１，　歯科矯正用結紮線５，歯科矯正用線６より構成される。歯科矯正用ステンレス材料の歯科矯正用ブラケット１に対し、金属表面に研磨加工を加えた後に、ＰＶＤ，ＣＶＤ、プラズマＣＶＤ、スパッタリングにより歯科矯正用金属表面にアルミナ、ジルコニア、窒化または酸化チタンやこれ例外の人体に無害な金属合金をターゲット材に使い白色コーティングを行う。歯の自然な色に近づけるため黄色の窒化または酸化チタン皮膜を形成（第一コーティング）し、次に歯頚部に近い部分にマスキングし薄い黄色のジルコニアの皮膜を形成（第２コーティング）し、最後に切端部に近い部分を残してマスキングし、透明白色のアルミナ皮膜の形成（第３コーティング）を行い個々の歯に近い自然色に合わせた３重積層製膜を行う。膜厚さは、それぞれの行程において５マイクロメートル以下とする。また、コーティング終了後の金属表面に鏡面研磨仕上げ等によって歯の色を精密に再現し皮膜の多色模様が歯の色と調和した意匠効果が現出される。次に、矯正用結紮線５，矯正用金属線６に対し、薄い黄色のジルコニア単独か下層に窒化または酸化チタンをコーテイングした多重積層製膜とし、それぞれのコーティングを５マイクロメートル以下とする。また、コーティング終了後の金属表面に鏡面研磨仕上げ等によって歯の色を精密に再現し皮膜の多色模様が歯の色と調和した意匠効果が現出される。
【００１０】
第１１図は，本発目の第２実施例を示すもので，歯冠修復材料歯科用前歯部前装冠、ラミネートベニア（図１１），に対しコーティングを施した側面図である。金属表面に研磨加工を加えた後に、ＰＶＤ，ＣＶＤ、プラズマＣＶＤ、プラズマ（スパッタリング）により歯科矯正用金属表面にアルミナ、ジルコニア、窒化または酸化チタンのターゲット材を使い白色コーティングを行う、歯の自然な色に近づけるため黄色の窒化または酸化チタン皮膜を形成（第一コーティング）し、次に歯頚部に近い部分にマスキングし薄い黄色のジルコニアの皮膜を形成（第２コーティング）し、最後に切端部に近い部分を残してマスキングし、透明白色のアルミナ皮膜の形成（第３コーティング）を行い個々の歯に近い自然色に合わせた３重積層製膜を行う。膜厚さは、それぞれの行程において５マイクロメートル以下とする。また、コーティング終了後の金属表面に鏡面研磨仕上げ等によって歯の色を精密に再現し皮膜の多色模様が歯の色と調和した意匠効果が現出される。
【００１１】
第１２図は，本発目の第３実施例を示すもので，歯冠修復材料歯科用前歯部前装冠、ジャケット冠（図１２），に対しコーティングを施した側面図である。
まず，変色歯芽や実質欠損部が大きく保存修復が困難な場合は，ジャケット冠を用いて解剖学的歯冠形態の復元を行う。歯を前周にわたり２ミリメートルほど削り，健康な象牙質を露出させる。その後，歯科用印象材で歯と歯茎の型を採取する。その型から歯科用石膏で精密な模型を作成する。その精密な模型を元に歯科用ワックスにてオリジナルに近い歯冠形態を復元する。そのワックスを鋳造用石膏に埋没して歯科用金属部材の代表的金属の金パラジウム銀合金で鋳造を行う。金属表面に研磨加工を加えた後に、ＰＶＤ，ＣＶＤ、プラズマＣＶＤ、プラズマ（スパッタリング）により歯科矯正用金属表面にアルミナ、ジルコニア、窒化または酸化チタンのターゲット材を使い白色コーティングを行う、歯の自然な色に近づけるため黄色の窒化または酸化チタン皮膜を形成（第一コーティング）（図１２の１５）し、次に歯頚部に近い部分にマスキングし薄い黄色のジルコニアの皮膜を形成（第２コーティング）（図１２の１６）し、最後に切端部に近い部分を残してマスキングし、透明白色のアルミナ皮膜の形成（第３コーティング）（図１２の１７）を行い個々の歯に近い自然色に合わせた３重積層製膜を行う。膜厚さは、それぞれの行程において５マイクロメートル以下とする。また、コーティング終了後の金属表面に鏡面研磨仕上げ等によって歯の色を精密に再現し皮膜の多色模様が歯の色と調和した意匠効果が現出される。また，個々の患者の隣接歯にあわせて歯頚部付近は黄色切端部には透明がかった白色とした歯の色を精密に再現し皮膜の多色模様が歯の色と調和した意匠効果が現出される。
【００１２】
第１４図は，本発目の第４実施例を示すもので，歯冠補綴材料の歯科用ブリッジ（図１４）に対しコーティングを施した側面図である。
まず，変色歯芽や実質欠損部が大きく保存修復が困難な場合は，歯科用ブリッジを用いて解剖学的歯冠形態の復元を行う。隣接歯を前周にわたり２ミリメートルほど削り，健康な象牙質を露出させる。その後，歯科用印象材で歯と歯茎の型を採取する。その型から歯科用石膏で精密な模型を作成する。その精密な模型を元に歯科用ワックスにてオリジナルに近い歯冠形態を復元する。そのワックスを鋳造用石膏に埋没して歯科用金属部材の代表的金属の金パラジウム銀合金で鋳造を行う。金属表面に研磨加工を加えた後に、ＰＶＤ，ＣＶＤ、プラズマＣＶＤ、プラズマ（スパッタリング）により歯科矯正用金属表面にアルミナ、ジルコニア、窒化または酸化チタンのターゲット材を使い白色コーティングを行う、歯の自然な色に近づけるため黄色の窒化または酸化チタン皮膜を形成（第一コーティング）し、次に歯頚部に近い部分にマスキングし薄い黄色のジルコニアの皮膜を形成（第２コーティング）し、最後に切端部に近い部分を残してマスキングし、透明白色のアルミナ皮膜の形成（第３コーティング）を行い個々の歯に近い自然色に合わせた３重積層製膜を行う。膜厚さは、それぞれの行程において５マイクロメートル以下とする。また、コーティング終了後の金属表面に鏡面研磨仕上げ等によって歯の色を精密に再現し皮膜の多色模様が歯の色と調和した意匠効果が現出される。また，個々の患者の隣接歯にあわせて歯頚部付近は黄色切端部には透明がかった白色とした歯の色を精密に再現し皮膜の多色模様が歯の色と調和した意匠効果が現出される。
【００１３】
第１５図は，本発目の第５実施例を示すもので，歯冠修復材料のインレー（図１５）に対しコーティングを施した側面図である。
まず，変色歯芽や実質欠損部が大きく保存修復が困難な場合は，歯科用インレーを用いて解剖学的歯冠形態の復元を行う。歯咬合面を深さ２ミリメートルほど削り，健康な象牙質を露出させる。その後，歯科用印象材で歯と歯茎の型を採取する。その型から歯科用石膏で精密な模型を作成する。その精密な模型を元に歯科用ワックスにてオリジナルに近い歯冠形態を復元する。そのワックスを鋳造用石膏に埋没して歯科用金属部材の代表的金属の金パラジウム銀合金で鋳造を行う。金属表面に研磨加工を加えた後に、ＰＶＤ，ＣＶＤ、プラズマＣＶＤ、プラズマ（スパッタリング）により歯科矯正用金属表面にアルミナ、ジルコニア、窒化または酸化チタンのターゲット材を使い白色コーティングを行う、歯の自然な色に近づけるため透明白色のアルミナ皮膜の形成を行い個々の歯に近い自然色に合わせた製膜を行う。膜厚さは、５マイクロメートル以下とする。また、コーティング終了後の金属表面に鏡面研磨仕上げ等によって歯の色を精密に再現し皮膜の多色模様が歯の色と調和した意匠効果が現出される。また，個々の患者の隣接歯にあわせて歯頚部付近は黄色切端部には透明がかった白色とした歯の色を精密に再現し皮膜の多色模様が歯の色と調和した意匠効果が現出される。
【００１４】
第１７図は，本発目の第６実施例を示すもので，歯冠補綴の歯科用クラウン（図１７）に対しコーティングを施した側面図である。
まず，変色歯芽や実質欠損部が大きく保存修復が困難な場合は，歯科用クラウンを用いて解剖学的歯冠形態の復元を行う。歯を前周にわたり２ミリメートルほど削り，健康な象牙質を露出させる。その後，歯科用印象材で歯と歯茎の型を採取する。その型から歯科用石膏で精密な模型を作成する。その精密な模型を元に歯科用ワックスにてオリジナルに近い歯冠形態を復元する。そのワックスを鋳造用石膏に埋没して歯科用金属部材の代表的金属の金パラジウム銀合金で鋳造を行う。金属表面に研磨加工を加えた後に、ＰＶＤ，ＣＶＤ、プラズマＣＶＤ、プラズマ（スパッタリング）により歯科矯正用金属表面にアルミナ、ジルコニア、窒化または酸化チタンのターゲット材を使い白色コーティングを行う、歯の自然な色に近づけるため黄色の窒化または酸化チタン皮膜を形成（第一コーティング）し、次に歯頚部に近い部分にマスキングし薄い黄色のジルコニアの皮膜を形成（第２コーティング）し、最後に切端部に近い部分を残してマスキングし、透明白色のアルミナ皮膜の形成（第３コーティング）を行い個々の歯に近い自然色に合わせた３重積層製膜を行う。膜厚さは、それぞれの行程において５マイクロメートル以下とする。また、コーティング終了後の金属表面に鏡面研磨仕上げ等によって歯の色を精密に再現し皮膜の多色模様が歯の色と調和した意匠効果が現出される。また，個々の患者の隣接歯にあわせて歯頚部付近は黄色切端部には透明がかった白色とした歯の色を精密に再現し皮膜の多色模様が歯の色と調和した意匠効果が現出される。
【００１５】
第１９と２１図は，本発目の第７実施例を示すもので，形が異なる部分入れ歯（図１９，２１）の鈎歯に対して引っかけるクラスプ（図１９の２５，図２１の２５）、スパーやレスト（図１９の２６、図２１の２６）に対し、金属表面に研磨加工を加えた後に、ＰＶＤ，ＣＶＤ、プラズマＣＶＤ、プラズマ（スパッタリング）により、薄い黄色のジルコニア単独か下層に窒化または酸化チタンをコーティングした２重積層製膜とし、それぞれのコーティングを５マイクロメートル以下とする。また、コーティング終了後の金属表面に鏡面研磨仕上げ等によって個々の患者の隣接歯の色にあわせて精密に再現し製膜することで意匠効果が現出される。
【００１６】
【実施例】
以下，本発明は図９，１１，１２，１４，１５，１７，１９，２１，２２，２３，２５に基づき説明する。
【００１７】
従来，歯の色に合った矯正用装置は，矯正ブラケットしか存在しなかった。その材料はポーセレンか，硬質レジンであった。これらの材料のうちポーセレンは，欠けるといった問題があった。硬質レジンは，吸水性があるため変色や，耐摩耗性に問題があった。また，矯正用結紮線や矯正用主線はこれまで機能を優先するがために金属むき出しの状態であった。このことは，患者からの審美的な改善の要求が多く，歯科医師からも金属色の改善が求められた。これらの問題を解決するために，歯の色に合わせたコーティングを歯科矯正金属材料に施した。すなわち，皮膜厚さを５マイクロメートル以下とし，歯科矯正ブラケット歯茎に近い部分は，若干黄色がかった白色から歯の切端部分に近いところは，透明に近い白色とグラデュエーションを施すことでより歯の自然色に近い色が出せ患者に本装置を装着しても目立たなくなり審美的に優れた歯科矯正金属材料となる。また，矯正用主線や矯正用結紮線は，歯の中央部分に近い白色にコーティングすることで審美的に改善される（図９）。
【００１８】
ラミネートベニアは，通常歯科用の薄い金属母材にポーセレンを焼き付けるかまたは，硬質レジンを張り付けることで自然な歯の色を復元していた。このラミネートベニアは，咬合力や外力によってポーセレンが割れたり硬質レジンが咬耗する問題があった。これらの問題を解決するために歯の色に合わせた金属コーティングを行うことで解決する。すなわち，皮膜厚さを５マイクロメートル以下とし，歯茎に近い部分は，若干黄色がかった白色から歯の切端部分に近いところは，透明に近い白色とグラデュエーションを施すことでより歯の自然色に近い色が出せ患者に本装置を装着しても目立たなくなり審美的に優れた歯科金属材料となる（図１１）。
【００１９】
ジャケット冠は，通常歯科用の薄い金属母材にポーセレンを焼き付けるかまたは，硬質レジンをかぶせることで自然な歯の色を復元していた。このジャケット冠は，咬合力や外力によってポーセレンが割れたり硬質レジンが咬耗する問題があった。これらの問題を解決するために歯の色に合わせた金属コーティングを行うことで解決する。すなわち，皮膜厚さを５マイクロメートル以下とし，歯茎に近い部分は，若干黄色がかった白色から歯の切端部分に近いところは，透明に近い白色とグラデュエーションを施すことでより歯の自然色に近い色が出せ患者に本装置を装着しても目立たなくなり審美的に優れた歯科金属材料となる（図１２）。
【００２０】
歯科用ブリッジは，通常歯科用の薄い金属母材にポーセレンを焼き付けるかまたは，硬質レジンを張り付けることで自然な歯の色を復元していた。このジャケット冠は，咬合力や外力によってポーセレンが割れたり硬質レジンが咬耗する問題があった。これらの問題を解決するために歯の色に合わせた金属コーティングを行うことで解決する。すなわち，皮膜厚さを５マイクロメートル以下とし，歯茎に近い部分は，若干黄色がかった白色から歯の切端部分に近いところは，透明に近い白色とグラデュエーションを施すことでより歯の自然色に近い色が出せ患者に本装置を装着しても目立たなくなり審美的に優れた歯科金属材料となる（図１４）。
【００２１】
歯科用インレーは，通常臼歯部の咬合面に虫歯などで生じた実質欠損部を金属で修復していた。また，審美的の要求の高い患者に対し，同部へ金属材料ではなくポーセレンや硬質レジンを用いて審美的にも満足のいく治療を行うこともあった。しかし，咬合力や外力によってポーセレンが割れたり硬質レジンが咬耗する問題があった。これらの問題を解決するために歯の色に合わせた金属コーティングを行うことで解決する。すなわち，皮膜厚さを５マイクロメートル以下とし，歯科金属材料の咬合面露出部に個々の歯の色に合わせてコーティングすることで，歯の自然色に近い色が出せ患者に本装置を装着しても目立たなくなり審美的に優れた歯科金属材料となる（図１５）。
【００２２】
歯科用クラウンは，通常臼歯部の歯の実質欠損が多い場合に小臼歯部や大臼歯部に多く用いる。これらのクラウンは，口腔内で目立たないとはいえ口を開けたときに見えて審美的に改善が患者からも歯科医師からも求められた。これらの問題を解決するために歯の色に合わせた金属コーティングを行うことで解決する。すなわち，皮膜厚さを５マイクロメートル以下とし，歯茎に近い部分は，若干黄色がかった白色から歯の切端部分に近いところは，透明に近い白色とグラデュエーションを施すことでより歯の自然色に近い色が出せ患者に本装置を装着しても目立たなくなり審美的に優れた歯科金属材料となる（図１７）。
【００２３】
部分入れ歯は，個々の患者で多種である。部分入れ歯は，必ず口腔内に存在する健康な歯周を有する歯にクラスプやレストを引っかけることで維持させる。歯の欠損部の位置によってクラスプやレストの位置が審美的に問題となる場合が臨床的に多く認められた。これらの問題を解決するために歯の色に合わせた金属コーティングを行うことで解決する。すなわち，皮膜厚さを５マイクロメートル以下とし，歯の自然色に近い色で同部をコーティングすることで患者が本装置を装着しても目立たなくなり審美的に優れた歯科金属材料となる（図１９，２１）。
【００２４】
従来の歯科矯正用ステンレススチィールワイヤに対しスパッタリングによるコーティングを行った。走査電子顕微鏡像の結果からコーティングによって金属表面の凹凸を減らす効果が顕著に認められた（図２２，２３）。
【００２５】
歯科矯正用ブラケットと矯正用線との摩擦は、図２４のごとく計測された。摩擦テストの結果からコーティングによってほぼ２０％の摩擦が減少した（図２５）。
【００２６】
【発明の効果】
従来患者が、歯科医療に対する要望は機能回復に重点が置かれて，審美面において着目させることはなかった。しかし、近年において審美面に対する要望が高まってきた。歯の色は、１つの歯に対し１色ではなく、おおよそ３つの部位から分かれている。すなわち、歯頚部付近は黄色が強く、歯の唇側面の中央部はやや黄色がかった乳白色、切端部は透明に近い白色の切れ目のない層状構造をなしたグラデュエーションを示す。このようなコーティングを歯科用金属で行うことはこれまで類を見ない。また、審美的に優れているだけではなく、金属の物性はこれまで通り維持される。
【００２７】
白色コーティングを行うことにより金属表面の凹凸はコーティング前内衛生面においても効果が期待できる。さらに，歯科矯正治療におけるブラケットと線との摩擦も今回の結果か減少したため矯正歯科治療の短縮が期待できる。
【図面の簡単な説明】
【図１】歯科矯正用ブラケットの形状を示した斜面図である。
【図２】歯科矯正用結紮線の形状を示した斜面図である。
【図３】矯正歯科用線のアーチに沿うように馬蹄形に既に曲げられたラウンドワイヤの形状を示した斜面図である。
【図４】矯正歯科用線（強拡）のラウンドワイヤの形状を示した斜面図である。
【図５】矯正歯科用線のアーチに沿うように馬蹄形に既に曲げられたスクエアーとレクトアンギュラーワイヤの形状を示した斜面図である。
【図６】矯正歯科用線（強拡）のスクエアーとレクトアンギュラーワイヤの形状を示した斜面図である。
【図７】矯正歯科用線のアーチに沿うように馬蹄形に既に曲げられたツイストワイヤの形状を示した斜面図である。
【図８】矯正歯科用線（強拡）のツイストワイヤの形状を示した斜面図である。
【図９】本発明の第１実施例を示す矯正歯科用装置の正面図。
【図１０】ラミネートベニア装着前の歯に対し支台歯形成した側面図。
【図１１】ラミネートベニアが支台歯に装着された側面図である。
【図１２】ジャケット冠が支台歯に装着された側面図である。
【図１３】歯科用ブリッジの歯に対し支台歯形成した側面図である。
【図１４】歯科用ブリッジが支台歯に装着された側面図である。
【図１５】インレーが歯冠形成された歯に対し装着した側面図である。
【図１６】歯科用クラウンの歯に対し支台歯形成した側面図である。
【図１７】歯科用クラウンが歯冠形成された歯に対し装着した側面図である。
【図１８】部分入れ歯の装着される隣在歯の対し前処置が施された斜面図である。
【図１９】部分入れ歯の斜面図である。
【図２０】部分入れ歯の装着される前の斜面図である。
【図２１】部分入れ歯の斜面図である。
【図２２】ステンレスワイヤの拡大図である。
【図２３】ステンレスワイヤにプラズマコーティングした拡大図である。
【図２４】摩擦試験の図である。
【図２５】摩擦試験の結果を示した図である。
【符号の説明】
１．　ブラケット部
２．　ウイング部
３．　スロット部
４．　べ一ス部
５．　結紮線
６．　矯正用線
７．　ラインドワイヤ
８．　スクエアワイヤ
９．　ツイストワイヤ
１０．　歯
１１．　形成された歯
１２．　ラミネートベニア
１３．　母材金属部
１４．　ジャケット冠
１５．　黄色コーティング部
１６．　薄黄色コーティング部
１７．　白色コーティング部
１８．　歯科用ブリッジ
１９．　脚部
２０．　橋体部
２１．　インレー
２２．　クラウン
２３．　部分入れ歯
２４．　クラスプ部
２５．　レスト部
２６．　人工歯部
２７．　床部
２８．　バー部
【図１】
2004057526.tif 000003
【図２】
2004057526.tif 000004
【図３】
2004057526.tif 000005
【図４】
2004057526.tif 000006
【図５】
2004057526.tif 000007
【図６】
2004057526.tif 000008
【図７】
2004057526.tif 000009
【図８】
2004057526.tif 000010
【図９】
2004057526.tif 000011
【図１０】
2004057526.tif 000012
【図１１】
2004057526.tif 000013
【図１２】
2004057526.tif 000014
【図１３】
2004057526.tif 000015
【図１４】
2004057526.tif 000016
【図１５】
2004057526.tif 000017
【図１６】
2004057526.tif 000018
【図１７】
2004057526.tif 000019
【図１８】
2004057526.tif 000020
【図１９】
2004057526.tif 000021
【図２０】
2004057526.tif 000022
【図２１】
2004057526.tif 000023
【図２２】
2004057526.tif 000024
【図２３】
2004057526.tif 000025
【図２４】
2004057526.tif 000026
【図２５】
2004057526.tif 000027